(57)【要約】【課題】短絡防止の機能を確保しつつ、活物質層全面を有効に活用して電池容量の向上を実現することができる非水電解質二次電池を提供する。【解決手段】正極シート１、負極シート及びセパレータを巻回して成る巻回電極体と、非水電解質とを備えた非水電解質二次電池において、正極シート１及び負極シートの少なくとも一方に、活物質層３の表面と集電体２の露出面２Ａとの両方に跨る範囲で、イオン導通性を有する絶縁層５を設けた。この絶縁層５により、電極間の短絡を防止しつつ活物質層全面を有効に活用するようにして、電池容量の向上を実現した。【選択図】　　図１
2004103437.tif 000002
【特許請求の範囲】
【請求項１】
正極シート、負極シート及び両シート間に介装するセパレータを巻回して成る巻回電極体と、
非水電解質と
を備えた非水電解質二次電池において、
上記正極シート及び負極シートが、集電体の両面に活物質層を有すると共に、その一部に上記集電体の露出面を有し、
上記正極シート及び負極シートの少なくとも一方に、上記活物質層の表面と集電体の露出面との両方に跨る範囲で、イオン導通性を有する絶縁層を設けたことを特徴とする非水電解質二次電池。
【請求項２】
上記絶縁層が、ポリオレフィン製の多孔質体又はポリオレフィン製の不織布から成ることを特徴とする請求項１に記載の非水電解質二次電池。
【請求項３】
上記正極シート及び負極シートの両端に、上記集電体の露出面を有することを特徴とする請求項１に記載の非水電解質二次電池。
【請求項４】
上記巻回電極体が楕円形に巻回してあり、この巻回電極体が成す楕円の長径をＡとした場合、上記絶縁層の長さがＡ／１０〜Ａであることを特徴とする請求項１に記載の非水電解質二次電池。
【請求項５】
上記絶縁層の厚さが、０．００５ｍｍ〜０．１ｍｍであることを特徴とする請求項１に記載の非水電解質二次電池。
【請求項６】
上記正極シート及び負極シートの活物質層が、リチウムイオンのドープ・脱ドープが可能な材料から成ることを特徴とする請求項１に記載の非水電解質二次電池。
【請求項７】
上記負極シートの活物質層が、炭素材料を含有することを特徴とする請求項６に記載の非水電解質二次電池。
【請求項８】
上記正極シートの活物質層が、リチウム含有遷移金属酸化物を含有することを特徴とする請求項６に記載の非水電解質二次電池。
【請求項９】
上記非水電解質として固体又はゲル状の高分子材料を用いることを特徴とする請求項６に記載の非水電解質二次電池。
【発明の詳細な説明】
【０００１】
【発明の属する技術分野】
本発明は、巻回電極体を備えた非水電解質二次電池に関する。詳しくは、巻回電極体を形成する正極又は負極のシートにイオン導通性を有する絶縁層を設けることによって、短絡防止と電池容量の向上を実現した非水電解質二次電池に関するものである。
【０００２】
【従来の技術】
巻回電極体を備えた非水電解質二次電池としては、例えば、特開２００１−２６６９４６号公報に開示されているように、正極シートと負極シートとをシート状のセパレータを介して積層した後、これらを巻回して巻回電極体を形成し、この巻回電極体を電解質とともにケースに収容したものがある。
【０００３】
このような構造の非水電解質二次電池において、正極シート及び負極シートは、帯状の集電体の両面に活物質層を形成すると共に、その両端部に、活物質層を形成せずに集電体を露出させた部分が設けてあり、集電体の露出部分にリードを接続するようになっている。
【０００４】
ここで、この種の非水電解質二次電池では、とくに巻回電極体の端部で内部短絡が発生することがある。また、近年では、電池の高容量化に伴ってセパレータの薄肉化が図られており、これにより内部短絡が発生し易くなる恐れがある。そこで、従来では、正極シート及び負極シートの端部に、活物質層の表面と集電体の露出面の両方に跨る範囲で、双方の面を被覆する絶縁テープを貼り付け、この絶縁テープによって内部短絡を防止するようにしていた。
【０００５】
【発明が解決しようとする課題】
しかしながら、上記したような従来の非水電解質二次電池にあっては、正極シート及び負極シートの端部に貼り付ける絶縁テープとして、透過性が無いもの、具体的には電池反応に関与するイオンの透過性が無いものを用いていたため、当然のことながら活物質層において絶縁テープに覆われた部分では反応が起らないことになり、結果として電池内部に無駄な部分が生じていることから、活物質層全面を有効に活用するうえでの改善が望まれていた。
【０００６】
本発明は、上記従来の状況に鑑みて成されたものであって、短絡防止の機能を確保しつつ、活物質層全面を有効に活用して電池容量の向上を実現することができる非水電解質二次電池を提供することを目的としている。
【０００７】
【課題を解決するための手段】
本発明者は、上記目的を達成すべく鋭意検討した結果、巻回電極体を形成する正極又は負極のシートにイオン導通性を有する絶縁層を設けることにより、上記目的が達成できることを見出し、本発明を完成させるに至った。
【０００８】
即ち、本発明の非水電解質二次電池は、正極シート、負極シート及び両シート間に介装するセパレータを積層した後、これらを巻回して巻回電極体を形成し、この巻回電極体とともに非水電解質を収容した非水電解質二次電池であって、上記巻回電極体を形成する正極シート及び負極シートが、集電体の両面に、活物質層を有すると共に、その一部に、活物質層を形成せずに集電体を露出させた露出面を有している。そして、正極シート及び負極シートの少なくとも一方に、活物質層の表面と集電体の露出面との両方に跨る範囲で、イオン導通性を有する絶縁層を設けたことを特徴としている。
【０００９】
本発明の非水電解質二次電池では、巻回電極体を形成する正極シート及び負極シートの少なくとも一方において、活物質層の表面と集電体の露出面との両方に跨る範囲に、イオン導通性を有する絶縁層を設けているので、この絶縁層により電極間の短絡が防止されるうえに、活物質層の絶縁層に覆われた部分においても同絶縁層を通してイオンのドープ・脱ドープが行われ、活物質層全面が有効に活用されることとなる。
【００１０】
【発明の実施の形態】
図１は、本発明の非水電解質二次電池を構成する正極シートを示す図である。図示の正極シート１は、金属箔を帯状に形成して成る集電体２の両面に、正極の活物質層３が形成してあると共に、両端部には、活物質層３を形成せずに集電体２の露出面２Ａ，２Ａが設けてある。また、片側の露出面２Ａには、電池外部に導き出される正極リード４が設けてある。
【００１１】
さらに、正極シート１の両端部には、活物質層３の表面と集電体２の露出面２Ａとの両方に跨る範囲で、イオン導通性を有する絶縁層５が設けてある。この絶縁層５は、イオン導通性を確保し得るものとして、例えばポリオレフィン製の多孔質体又はポリオレフィン製の不織布から成るフィルム状の部材であり、正極シート１の両面に貼り付けてある。また、絶縁層５の幅は、図示の如く正極シート１の幅方向（図１で上下方向）の両側に突出する大きさであり、且つ後記するセパレータの幅よりも小さいものとなっている。
【００１２】
図示しない負極シートは、基本的に正極シート１と同様の構成であり、その両端部には、活物質層の表面と集電体の露出面との両方に跨る範囲で、イオン導通性を有する絶縁層が貼り付けてある。
【００１３】
そして、本発明の非水電解質二次電池は、上記の正極シート１、樹脂製のフィルム状セパレータ、負極シート及び第２のセパレータを順に積層した後、これらを円形、楕円形（扁平な楕円形を含む）又は矩形に巻回して巻回電極体を形成し、この巻回電極体を非水電解質とともにケースに収容した構成になっている。
【００１４】
上記の構成を備えた非水電解質二次電池は、正極シート１及び負極シートの両端部において、活物質層の表面と集電体２の露出面２Ａとの両方に跨る範囲に、イオン導通性を有する絶縁層５を設けていることから、この絶縁層５によって電極間の短絡を防止しており、しかも、活物質層３の絶縁層５に覆われた部分においても同絶縁層５を通してイオンのドープ・脱ドープが行われる。
【００１５】
したがって、上記の非水電解質二次電池では、従来のように活物質層の表面の一部を透過性の無い絶縁テープで被覆したものに比べて、活物質層全面が有効に活用されることとなり、これにより電池容量の向上を実現し得るものとなる。
【００１６】
ここで、上記の非水電解質二次電池の構成は、リチウムイオン非水電解質二次電池に適用することができる。この場合、正極シート１及び負極シートの活物質層３は、リチウムイオンのドープ・脱ドープが可能な材料で形成し、とくに、正極シート１の活物質層３は、リチウム含有遷移金属酸化物を含有する材料で形成し、負極シートの活物質層は、炭素材料を含有する材料で形成する。また、絶縁層５には、当然のことながらリチウムイオンの導通性を有するものが用いられ、非水電解質には、固体又はゲル状の高分子材料が用いられる。
【００１７】
さらに、本発明の非水電解質二次電池は、図２（ａ）に示すように、巻回電極体１０を楕円形に巻回した場合、巻回電極体が成す楕円の長径をＡとして、絶縁層５の長さＬをＡ／１０〜Ａの範囲にするのがより一層望ましい。
【００１８】
これは、絶縁層５の長さＬをＡ／１０よりも小さくすると、構造上絶縁機能が不充分となって、電極間の短絡が発生し易くなる恐れがあり、また、絶縁層５の長さＬをＡよりも大きくすると、図２（ｂ）に１．５Ａの場合を示すように、絶縁層５が巻回電極体１０の短径方向の両面に及ぶ状態となって、巻回電極体１０の厚さ寸法（短径寸法）が増大するからである。なお、巻回電極体１０の厚さが増大しても、短絡防止や電池容量の向上を実現し得る点で何ら変わりはないが、この種の非水電解質二次電池では寸法を規格化するのが望ましいことから、巻回電極体１０の厚さ増大を避けた方が良いことになる。
【００１９】
したがって、絶縁層５の長さＬをＡ／１０〜Ａの範囲とすることにより、短絡防止の機能を良好に維持しつつ、絶縁層５を巻回電極体１０の片側のみに配置することを可能にして、巻回電極体１０の厚さ増大を抑制することができる。
【００２０】
そしてさらに、本発明の非水電解質二次電池は、絶縁層５の厚さを０．００５ｍｍ〜０．１ｍｍの範囲にするのがより一層望ましい。これは、絶縁層５の厚さを０．００５ｍｍよりも小さくすると、構造上絶縁機能が不充分となって、電極間の短絡が発生し易くなる恐れがあり、また、絶縁層５の厚さを０．１ｍｍよりも大きくすると、巻回電極体１０の厚さ寸法が増大するからである。したがって、絶縁層５の厚さを０．００５ｍｍ〜０．１ｍｍの範囲にすることにより、短絡防止の機能を良好に維持しつつ、巻回電極体１０の厚さ増大を抑制することができる。
【００２１】
本発明の非水電解質二次電池は、その詳細な構成が上記した形態のみに限定されることはなく、例えば、正極及び負極シートにおける集電体の露出面を同シートの端部以外にすることも可能であり、また、以下に述べるように各部材の形状や材料を適宜選択することができる。
【００２２】
すなわち、非水電解質二次電池において、正極及び負極のシートを形成する集電体の材料としては、集電機能を有する限りとくに限定されることはないが、代表的には、負極シートには銅箔を用い、正極シートにはアルミニウム箔を用いることができる。
【００２３】
正極シートの活物質層の材料としては、例えば、アルカリ金属を含有する遷移金属とのカルコゲン化合物や、アルカリ金属と遷移金属との酸化物を用いることができる。この際、化合物の結晶構造としては、層状のものやスピネル型のものが主に用いられる。また、層状化合物には、次の一般式
ＡｘＭＯ２
（式中のＡは、Ｌｉ、Ｎａ及びＫから成る群より選ばれた少なくとも１種の元素を示し、ｘは、０．５≦ｘ≦１．１を満足し、Ｍは、鉄（Ｆｅ）、コバルト（Ｃｏ）、ニッケル（Ｎｉ）、マンガン（Ｍｎ）、銅（Ｃｕ）、亜鉛（Ｚｎ）、クロム（Ｃｒ）、バナジウム（Ｖ）及びチタン（Ｔｉ）から成る群より選ばれた少なくとも１種の元素を示す）で表される化合物を用いることができる。
【００２４】
正極シートの活物質は、層状化合物であれば、次の一般式ＬｉｘＣｏＯ２、ＬｉｘＮｉＯ２、ＬｉｘＣｏ１−ｙＮｉｙＯ２、ＬｉｘＣｏ１−ｙＭｙＯ２及びＬｉｘＮｉ１−ｙＭｙＯ２（式中のＭ及びｘは、先の一般式と同じものを示し、ｙは、０＜ｙ＜１を示す）で表される層状化合物等を用いることができる。また、正極シートの活物質は、スピネル型化合物であれば、一般式ＬｉｘＭｎ２−ｙＭ’ｙＯ４（式中のｘは、０．９≦ｘ、ｙは０≦ｙ≦０．５を満足し、Ｍ’は、Ｆｅ、Ｃｏ、Ｎｉ、Ｃｕ、Ｚｎ、Ａｌ、Ｓｎ、Ｃｒ、Ｖ、Ｔｉ、Ｍｇ、Ｃａ、Ｓｒ、Ｂ、Ｇａ、Ｉｎ、Ｓｉ及びＧｅから成る群より選ばれた少なくとも１種の元素を示す）で表されるリチウム・マンガン複合酸化物が用いられる。
【００２５】
負極シートの活物質層の材料としては、リチウムを吸蔵・離脱可能な負極材料として、例えば、リチウムと合金又は化合物を形成可能な金属及び半導体や、これらの合金又は化合物を用いることができる。
【００２６】
これらの金属、合金又は化合物は、例えば化学式
ＤｓＥｔＬｉｕ
（式中のＤは、リチウムと合金又は化合物を形成可能な金属元素及び／又は半導体元素、Ｅは、Ｄ以外の金属元素及び／又は半導体元素を示し、ｓ、ｔ及びｕは、それぞれｓ＞０、ｔ≧０、ｕ≧０を満足する）で表される。
【００２７】
リチウムと合金又は化合物を形成可能な金属元素及び半導体元素には、４Ｂ族の金属元素及び半導体元素が好ましく、より好ましくはケイ素やスズであり、最も好ましくはケイ素である。また、これらの合金又は化合物も好ましく、具体的には、ＳｉＢ４、ＳｉＢ６、Ｍｇ２Ｓｉ、Ｍｇ２Ｓｎ、Ｎｉ２Ｓｉ、ＴｉＳｉ２、ＭｏＳｉ２、ＣｏＳｉ２、ＮｉＳｉ２、ＣａＳｉ２、ＣｒＳｉ２、Ｃｕ５Ｓｉ、ＦｅＳｉ２、ＭｎＳｉ２、ＮｂＳｉ２、ＴａＳｉ２、ＶＳｉ２、ＷＳｉ２及びＺｎＳｉ２などが挙げられる。
【００２８】
さらに、リチウムを吸蔵・離脱可能な負極材料としては、炭素材料、金属酸化物及び高分子材料などがある。
【００２９】
炭素材料としては、例えば、難黒鉛化性炭素、人造黒鉛、コークス類、グラファイト類、ガラス状炭素類、有機高分子化合物焼成体、炭素繊維、活性炭及びカーボンブラック類などが挙げられる。これらのうち、コークス類には、ピッチコークス、ニードルコークス及び石油コークスなどがある。有機高分子化合物焼成体は、フェノール類やフラン類などの高分子材料を適当な温度で焼成して炭素化したものである。金属酸化物としては、酸化鉄、酸化ルテニウム、酸化モリブデン及び酸化スズなどが挙げられる。高分子材料としては、ポリアセチレンやポリピロールなどが挙げられる。
【００３０】
非水電解質としては、非水溶媒、固体電解質、高分子電解質、高分子化合物に電解質を混合・溶解させた固体状又はゲル状の電解質等が用いられる。
【００３１】
非水溶媒としては、例えば、エチレンカーボネート、プロピレンカーボネート、ブチレンカーボネート、ビニレンカーボネート、γ−ブチルラクトン及びγ−バレロラクトン等の環状エステル化合物、ジエトキシエタン、テトラヒドロフラン、２−メチルテトラヒドロフラン及び１，３−ジオキサン等のエーテル化合物、酢酸メチル及びプロピレン酸メチル等の鎖状エステル化合物、ジメチルカーボネート、ジエチルカーボネート及びエチルメチルカーボネート等の鎖状カーボネート、並びに２，４−ジフルオロアニソール、２，６−ジフルオロアニソール及び４−ブロモベラトロール等を、単独で又は２種類以上の混合溶媒として使用することができる。
【００３２】
ゲル状電解質に用いる高分子材料としては、例えば、ポリアクリロニトリル及びポリアクリロニトリルの共重合体を用いることができる。共重合モノマー（ビニル系モノマー）としては、例えば、酢酸ビニル、メタクリル酸メチル、メタクリル酸ブチル、アクリル酸メチル、アクリル酸ブチル、イタコン酸、水素化メチルアクリレート、水素化エチルアクリレート、アクリルアミド、塩化ビニル、フッ化ビニリデン及び塩化ビニリデン等が挙げられる。
【００３３】
また、アクリロニトリルブタジエンゴム、アクリロニトリルブタジエンスチレン樹脂、アクリロニトリル塩化ポリエチレンプロピレンジエンスチレン樹脂、アクリロニトリル塩化ビニル樹脂、アクリロニトリルメタアクリレート樹脂及びアクリロニトリルアクリレート樹脂等を用いることができる。
【００３４】
さらに、ゲル状電解質に用いる高分子材料としては、ポリエチレンオキサイド及びポリエチレンオキサイドの共重合体を使用することができる。共重合体モノマーとしては、例えば、ポリプロピレンオキサイド、メタクリル酸メチル、メタクリル酸ブチル、アクリル酸メチル及びアクリル酸ブチル等が挙げられる。
【００３５】
そしてさらに、ゲル状電解質に用いる高分子材料としては、ポリフッ化ビニリデン及びポリフッ化ビニリデンの共重合体を使用することができる。共重合モノマーとしては、例えば、ヘキサフルオロプロピレンや、テトラフルオロエチレン等が挙げられる。
【００３６】
なお、ゲル状電解質に用いる高分子材料としては、上記材料を単独で又は２種以上混合して使用することができる。
【００３７】
ここで、ゲル状電解質層は、ゲル状電解質としてポリフッ化ビニリデンを使用する場合に、ポリヘキサフルオロプロピレンやポリ四フッ化エチレン等が共重合された多元系高分子から成るゲル状電解質を用いて形成することが好ましい。より好ましくは、ポリフッ化ビニリデン及びポリヘキサフルオロプロピレンとの共重合体から成るゲル状電解質を用いて形成することにより、機械的強度がより高いゲル状電解質を得ることができる。
【００３８】
電解質塩としては、例えば、ＬｉＰＦ６、ＬｉＡｓＦ６、ＬｉＢＦ４、ＬｉＣｌＯ４、ＬｉＣＦ３ＳＯ３、ＬｉＮ（ＣｎＦ２ｎ＋１ＳＯ２）２及びＬｉＣ４Ｆ９ＳＯ３等のリチウム塩を、単独で又は２種類以上混合して用いることができる。なお、電解質塩の添加量は、良好なイオン伝導度が得られるように、ゲル状電解質中の非水電解質におけるモル濃度が０．８〜２ｍｏｌ／ｌの範囲になるように調整することが好ましい。
【００３９】
正極シートと負極シートとの間に介装するセパレータの材料としては、正極と負極とを分離する機能を有すれば充分であるが、具体的には、微多孔性のポリエチレンやポリプロピレン製のフィルムを用いることが好ましく、とくに微多孔性フィルムは高温で軟化して微孔を閉塞し、リチウムイオンの流出を抑制するので、過電流対策としても好適に使用できる。
【００４０】
上述のように、本発明の非水電解質二次電池は、巻回電極体を非水電解質とともにケースに収容して成るが、かかるフィルム状外装ケースにおいて、このケースを形成するラミネートフィルムの材料には、ポリエチレンテレフタレート（ＰＥＴ）、溶融ポロプロピレン（ＰＰ）、無延伸ポリプロピレン（ＣＰＰ）、ポリエチレン（ＰＥ）、低密度ポリエチレン（ＬＤＰＥ）、高密度ポリエチレン（ＨＤＰＥ）、直鎖状低密度ポリエチレン（ＬＬＤＰＥ）、ポリアミド系合成高分子材料（商品名：ナイロン：Ｎｙ）等のプラスチック材料が用いられ、耐透湿性のバリア膜としてアルミニウム（Ａｌ）が用いられる。
【００４１】
上記ラミネートフィルムの最も一般的な構成は、外装層／金属膜／シーラント層がＰＥＴ／Ａｌ／ＰＥである。また、この組み合わせに限らず、外装層／金属膜／シーラント層の構成において、Ｎｙ／Ａｌ／ＣＰＰ、ＰＥＴ／Ａｌ／ＣＰＰ、ＰＥＴ／Ａｌ／ＰＥＴ／ＣＰＰ、ＰＥＴ／Ｎｙ／Ａｌ／ＣＰＰ、ＰＥＴ／Ｎｙ／Ａｌ／Ｎｙ／ＣＰＰ、ＰＥＴ／Ｎｙ／Ａｌ／Ｎｙ／ＰＥ、Ｎｙ／ＰＥ／Ａｌ／ＬＬＤＰＥ、ＰＥＴ／ＰＥ／Ａｌ／ＰＥＴ／ＬＤＰＥ及びＰＥＴ／Ｎｙ／Ａｌ／ＬＤＰＥ／ＣＰＰ等の組み合わせを採用することもできる。なお、金属膜にＡｌ以外の金属を採用し得ることはもちろんである。
【００４２】
【実施例】
以下、本発明を実施例によりさらに詳細に説明するが、本発明はこれら実施例に限定されるものではない。
【００４３】
正極シートの両端部に、図１に示す如く活物質層の表面と集電体露出面とに跨る範囲で、ポリオレフィン系フィルムから成る絶縁層を貼り付け、この正極シートと負極シートとをポリエチレン製セパレータを介して積層した後、これらを楕円に巻回して巻回電極体を形成した。そして、巻回電極体とともに非水電解質をケースに収容して、容量８００ｍＡｈのポリマー二次電池を作製した。この際、実施例として、絶縁層であるポリオレフィン系フィルムの厚さが０．００３ｍｍ、０．００５ｍｍ、０．０３ｍｍ、０．１ｍｍ及び０．１５ｍｍであるものを用意すると共に、夫々の厚さに対して、同フィルムの長さがＡ／１００、Ａ／１０、１Ａ及び１．５Ａであるものを用意した。なお、Ａは楕円形を成す巻回電極体の長径寸法である。
【００４４】
また、比較例として、正極シートに絶縁層を設けない非水電解質二次電池を作製した。そして、各実施例及び比較例について、各々１００個の非水電解質二次電池を作製し、これらの充電・放電試験を行ってショート発生率や容積エネルギー密度を求めた。その結果であるショート発生率を表１に示し、容積エネルギー密度を表２に示す。
【００４５】
【表１】
2004103437.tif 000003
【００４６】
【表２】
2004103437.tif 000004
【００４７】
表１から明らかなように、正極シートに絶縁層を設けない比較例では、１００個中２１個のショート不良が発生した。これに対して、本発明の実施例では、ポリオレフィン系フィルム（絶縁層）の長さをＡ／１００にしたものでは、ショート不良が比較例よりも小さい値となり、また、同フィルムの厚さを０．００３にしたものでは、ショート不良がきわめて小さい値となった。そして、フィルムの厚さを０．００５ｍｍ、０．０３ｍｍ、０．１ｍｍ及び０．１５ｍｍにしたもの、並びにフィルムの長さをＡ／１０、１Ａ及び１．５Ａにしたものでは、いずれもショート不良が発生しないと共に、表２に示すように充分な容積エネルギー密度を得ることができた。
【００４８】
なお、実施例において、ポリオレフィン系フィルム（絶縁層）の長さ及び厚さが大きいものでは、その分容積エネルギー密度が若干低下するが、機能上の問題は全く無い。そして、本発明の非水電解質型二次電池は、ショート発生率及び容積エネルギー密度のいずれにおいてもより良好なものとして、とくにフィルム（絶縁層）の長さをＡ／１０〜１Ａの範囲とし、フィルム（絶縁層）の厚さを０．００５〜０．１の範囲とするのがより望ましいことを確認した。
【００４９】
なお、上記実施例のように正極シートのみに絶縁層を設ければ、充分なエネルギー密度を得ることができるうえに、ショート不良をほぼ解消することができるが、絶縁層を負極シートに設けたり正極及び負極の両シートに設けたりすることも当然可能である。
【００５０】
【発明の効果】
以上説明したように、本発明の非水電解質二次電池によれば、巻回電極体を形成する正極又は負極のシートにイオン導通性を有する絶縁層を設けたことにより、電極間の短絡を防止しつつ活物質層全面を有効活用し得るものとなり、これにより製造歩留まりの向上や電池容量の向上を実現することができる。
【図面の簡単な説明】
【図１】本発明の非水電解質二次電池の一実施形態において、正極シートを展開状態で示す正面図である。
【図２】巻回電極体の長径Ａに対する絶縁層の長さを示す説明図であって、絶縁層の長さが１Ａである場合の説明図（ａ）及び絶縁層の長さが１．５Ａである場合の説明図（ｂ）である。
【符号の説明】
１　　　正極シート
２　　　集電体
２Ａ　　集電体の露出面
３　　　活物質層
５　　　絶縁層
１０　　巻回電極体
【図１】
2004103437.tif 000005
【図２】
2004103437.tif 000006